(57)【特許請求の範囲】
【請求項１】
原料として少なくとも銅精鉱と珪砂とを装入する自熔製錬炉の操業方法であって、
セトラー内の熔体のフォーミング層の厚みが閾値を超えた場合に、原料中の珪砂の割合を低減する
ことを特徴とする自熔製錬炉の操業方法。
【発明の詳細な説明】
【技術分野】
【０００１】
本発明は、自熔製錬炉の操業方法に関する。さらに詳しくは、自熔製錬炉で銅精鉱を燃焼させて熔体とし、熔体をカラミとカワとに比重分離するにあたり、熔体にフォーミングが発生することを抑制できる自熔製錬炉の操業方法に関する。
【背景技術】
【０００２】
銅製錬に用いられる自熔精錬炉では、銅精鉱およびフラックスからなる原料と、反応用空気とを反応塔内に吹き込み、銅精鉱中の硫黄を燃焼させることで原料を熔融させる。そして、セトラーで熔体をカラミとカワとに比重分離する。
【０００３】
反応塔内で燃焼反応が完了しなかった場合、セトラーでも燃焼反応が継続する。そうすると、二酸化硫黄（SO2）などの製錬ガスが発生する。製錬ガスがセトラー内の熔体で発生すると、熔体が発泡して、ポーラス状で嵩比重が低いカラミが熔体表層に表れる。このように熔体が発泡する現象はフォーミングと称される（特許文献１）。
【０００４】
フォーミングが過剰に発生すると、セトラー内の熔体表面の高さが上昇し、セトラーに備えられている保温用のバーナー孔から熔体が漏れ出したり、自熔精錬炉内を負圧に維持できなくなるという問題がある。
【０００５】
セトラー内の熔体表面の高さを低くするために、原料の装入量を低減することが考えられる。しかし、原料の装入量を低減すると、自熔製錬炉の操業効率が低下するという問題がある。
【先行技術文献】
【特許文献】
【０００６】
【特許文献１】特開２００６−１８８７３８号公報
【発明の概要】
【発明が解決しようとする課題】
【０００７】
本発明は上記事情に鑑み、フォーミングの発生を抑制できる自熔製錬炉の操業方法を提供することを目的とする。
【課題を解決するための手段】
【０００８】
第１発明の自熔製錬炉の操業方法は、原料として少なくとも銅精鉱と珪砂とを装入する自熔製錬炉の操業方法であって、セトラー内の熔体のフォーミング層の厚みが閾値を超えた場合に、原料中の珪砂の割合を低減することを特徴とする。
【発明の効果】
【０００９】
本発明によれば、原料中の珪砂の割合を低減することで、珪砂由来の二酸化ケイ素が減少し、セトラー内のカラミの粘性を低減できる。その結果、フォーミングの発生を抑制できる。
【図面の簡単な説明】
【００１０】
【図１】原料中の珪砂の重量割合に対するフォーミング層の厚みの関係を示すグラフである。
【図２】原料中の珪砂の重量割合とフォーミング層の厚みの時系列変化を示すグラフである。
【図３】自熔製錬炉ＦＦの説明図である。
【発明を実施するための形態】
【００１１】
つぎに、本発明の実施形態を図面に基づき説明する。
（自熔精錬炉）
まず、銅製錬に用いられる自熔精錬炉を説明する。
図３に示すように、自熔製錬炉ＦＦは、セトラーＳと、セトラーＳの上面に立設した反応塔Ｒおよび排煙道Ｕと、反応塔Ｒの上端に設けられた精鉱バーナーＢとから構成されている。セトラーＳにはカワ抜き口Ｐ１およびカラミ抜き口Ｐ２が形成されている。
【００１２】
自熔製錬炉ＦＦを用いた銅製錬は以下のように行なわれる。
精鉱バーナーＢから粉状の原料と、反応用空気（酸素富化空気）とが反応塔Ｒ内に吹き込まれる。原料には少なくとも銅精鉱と珪砂とが含まれており、必要に応じて冷材などが含まれている。珪砂は良質のカラミを製造するためのフラックスとして用いられる。
【００１３】
反応塔Ｒ内に吹きこまれた原料は、補助バーナーの熱、反応塔Ｒの炉壁内の輻射熱などにより昇温され、銅精鉱中の硫黄が燃焼して熔体となる。熔体はセトラーＳ内に溜められる。熔体は、セトラーＳ内において、比重差によりカラミとカワとに別けられる。そして、カワはカワ抜き口Ｐ１から排出され、カラミはカラミ抜き口Ｐ２から排出される。反応塔Ｒ内で発生する高温排ガスは、セトラーＳおよび排煙道Ｕを通って自熔製錬炉ＦＦから排出される。
【００１４】
（フォーミング）
反応塔Ｒ内で原料の燃焼反応が完了しなかった場合、セトラーＳでも燃焼反応が継続する。そうすると、二酸化硫黄（SO2）などの製錬ガスが発生する。製錬ガスがセトラーＳ内の熔体で発生すると、熔体が発泡して、ポーラス状で嵩比重が低いカラミが熔体表層に表れる。この現象がいわゆるフォーミングである。
【００１５】
自熔製錬炉ＦＦの操業状況を監視するため、セトラーＳ内の熔体の各層の厚みが測定される。その過程で、フォーミング層の厚みも測定される。
【００１６】
セトラーＳ内の熔体の各層の厚みの測定は、例えば以下のように行われる。
セトラーＳの天井から検尺棒（長尺の鉄棒）を挿入する。検尺棒の先端がセトラーＳの底に達したら、検尺棒を抜き出す。検尺棒がセトラーＳに挿入された長さから、セトラーＳの底の高さが分かる。また、検尺棒に付着した熔体の長さから、熔体の厚みが分かる。さらに、検尺棒に付着した熔体の性状からカラミとカワとの境界を判別して、カラミとカワの各層の厚みを求める。カラミ層のうち、フォーミング層は泡が含まれておりポーラス状であるのに対して、フォーミングの無いカラミ層は緻密な組成である。この性状の違いからフォーミング層を判別して、フォーミング層の厚みを求める。
【００１７】
検尺棒による各層の厚みの測定には、測定誤差が含まれる。そのため、セトラーＳの数十箇所で同様の測定を行い、１日に測定した測定値の平均値を求める。求めた平均値に基づいて、操業状況を判断することが一般的である。
【００１８】
例えば、フォーミング層の厚みが１日の平均値で180mm以上になると、フォーミングが過剰に発生していると判断される。この場合には、セトラーＳ内の熔体表面の高さの上昇に起因して、セトラーＳに備えられている保温用のバーナー孔から熔体が漏れ出したり、自熔精錬炉内を負圧に維持できなくなる恐れがある。
【００１９】
本願発明者は、フォーミングが発生する理由が以下の通りであることを見出した。
すなわち、熔体の粘性が高いと、熔体の内部で発生した製錬ガスが熔体から抜けきらず、熔体内で気泡として残留する。これがフォーミングの原因となる。
【００２０】
本願発明者は、自熔製錬炉ＦＦから、フォーミングの有るカラミとフォーミングの無いカラミとをサンプリングして、それぞれの組成を測定した。その結果、フォーミングの有るカラミは、フォーミングの無いカラミに比べてFe/SiO2比が低い傾向が見られた。ここで、「Fe/SiO2比」とは、カラミに含まれる二酸化ケイ素（SiO2）に対する鉄（Fe）の重量比を意味する。
【００２１】
Fe/SiO2比は、カラミの塩基度を示し、自熔製錬炉ＦＦの操業においてカラミの性状を監視するのに用いられるパラメータとして知られている。一般に塩基度が低い酸化物は粘性が高いことから、自熔製錬炉ＦＦのカラミも塩基度が低いと粘性が高くなると考えられる。このことから、カラミのFe/SiO2比が低くなると、カラミの粘性が高くなり、フォーミングが発生しやすくなると考えられる。
【００２２】
自熔製錬炉ＦＦに装入される原料は、Fe/SiO2比がある一定の値を維持するように調整される。具体的には、銅精鉱のSiO2品位が高ければ珪砂の装入量を低減し、銅精鉱のSiO2品位が低ければ珪砂の装入量を増加させる。
【００２３】
銅精鉱の粒径は10〜300μmであるのに対して、珪砂の粒径は50〜2,000μmである。すなわち、珪砂は銅精鉱に比べて粒径が大きい。珪砂は粒径が大きいため、反応塔Ｒにおいて完全に熔融しない場合がある。未熔融の珪砂はセトラーＳにおいて熔融することになる。しかし、珪砂の主成分であるSiO2がカラミ全体に拡散するのには時間がかかるため、熔体の表層はSiO2が多くなり、Fe/SiO2比が低くなる。その結果、カラミの表層の粘性が高くなる。以上の理由から、原料中の珪砂の割合が高いほど、フォーミングが発生しやすくなる。
【００２４】
図１に、原料中の珪砂の重量割合に対するフォーミング層の厚みの１日平均値の関係を示す。ここで、原料中の珪砂の重量割合とは、銅精鉱、珪砂、冷材などを含む全ての原料の装入量に対する珪砂の装入量の重量比を意味する。フォーミング層の厚みの１日平均値は、前述のごとく検尺棒で測定されたフォーミング層の厚みの１日の平均値である。
【００２５】
図１より、原料中の珪砂の重量割合が高くなるほど、フォーミング層が厚くなることが分かる。これより、原料中の珪砂の割合が高いほど、フォーミングが発生しやすくなることが確認された。また、原料中の珪砂の重量割合を６％以下とすれば、フォーミング層の厚みの１日平均値を180mm以下に抑えられることが分かる。
【００２６】
（操業方法）
そこで、以下のように自熔製錬炉ＦＦを操業することで、フォーミングの発生を抑制できる。
まず、セトラーＳ内の熔体のフォーミング層の厚みを測定する。測定方法は特に限定されないが、例えば前述のごとく検尺棒を用いた測定方法が挙げられる。
【００２７】
フォーミング層の厚みの測定は、定期または不定期で継続的に行う。そして、フォーミング層の厚みが予め定めた閾値を超えた場合に、原料中の珪砂の割合を低減する。ここで、閾値として、フォーミング層の厚みの上限値（例えば180mm）を設定してもよいし、上限値までの余裕を設けて、上限値よりも低い値を設定してもよい。
【００２８】
なお、原料全体のFe/SiO2比は、所望の値を維持する方が、良質のカラミが得られる点で好ましい。そのため、珪砂の装入量を低減する場合には、原料としてSiO2品位の高い銅精鉱を選択する。こうすることで、原料のFe/SiO2比を所望の値に調整できる。
【００２９】
上記の様に、フォーミング層の厚みの測定結果に基づいて原料中の珪砂の割合を調整する方法に代えて、予め、原料中の珪砂の重量割合を所定値以下になるように調整してもよい。原料中の珪砂の重量割合を６％以下とすれば、フォーミング層の厚みを180mm以下とすることができる。
【００３０】
この場合にも、原料全体のFe/SiO2比を所望の値に維持するために、SiO2品位の高い銅精鉱を選択することが好ましい。
【００３１】
以上の操業方法によれば、原料中の珪砂の割合を低減することで、珪砂由来の二酸化ケイ素が減少し、セトラーＳ内のカラミの粘性を低減できる。その結果、フォーミングの発生を抑制できる。また、原料の装入量を低減する必要がないので、自熔製錬炉ＦＦの操業効率を高い状態で維持できる。
【実施例】
【００３２】
つぎに実施例を説明する。
自熔製錬炉ＦＦで銅製錬の操業を行った。自熔製錬炉ＦＦへの銅精鉱の装入量を4,000ton/日とした。操業期間のうち、前半は原料中の珪砂の重量割合を６％以上に調整し、後半は原料中の珪砂の重量割合を６％以下に調整した。また、操業期間中、フォーミング層の厚みを検尺棒を用いて測定した。
【００３３】
その結果を図２に示す。図２から分かるように、原料中の珪砂の重量割合を６％以上に調整した前半は、フォーミング層の厚みが180mmを超えた。これに対して、原料中の珪砂の重量割合を６％以下に調整した後半は、フォーミング層の厚みが180mm未満であった。
【００３４】
以上より、原料中の珪砂の重量割合を６％以下の調整することで、フォーミング層の厚みを180mm以下に抑えられることが確認できた。
【符号の説明】
【００３５】
ＦＦ  自熔製錬炉
Ｓ    セトラー
Ｒ    反応塔
Ｕ    排煙道
Ｂ    精鉱バーナー
【図１】
0006665443.tif 000002
【図２】
0006665443.tif 000003
【図３】
0006665443.tif 000004